(57)【要約】【課題】高倍数で、強度に優れた発泡成形体の簡便な製造方法を提供することを課題とする。【解決手段】嵩倍数の異なる少なくとも２種の予備発泡粒子の混合物を発泡成形することにより得られ、前記混合物が３０〜８０倍の第１の嵩倍数（Ｘ）を有する第１予備発泡粒子とＸ＋５〜Ｘ＋３０倍の第２の嵩倍数を有する第２予備発泡粒子とを少なくとも含むことを特徴とする発泡成形体の製造方法により課題を解決する。【選択図】なし【特許請求の範囲】
【請求項１】
嵩倍数の異なる少なくとも２種の予備発泡粒子の混合物を発泡成形することにより得られ、前記混合物が３０〜８０倍の第１の嵩倍数（Ｘ）を有する第１予備発泡粒子とＸ＋５〜Ｘ＋３０倍の第２の嵩倍数を有する第２予備発泡粒子とを少なくとも含むことを特徴とする発泡成形体の製造方法。
【請求項２】
前記発泡成形体が、樹脂成分としてポリスチレン系樹脂を含む請求項１に記載の発泡成形体の製造方法。
【請求項３】
請求項１又は２に記載の製造方法によって得られる発泡成形体。
【請求項４】
前記発泡成形体が、箱形状である請求項３に記載の発泡成形体。
【発明の詳細な説明】
【技術分野】
【０００１】
本発明は、発泡成形体の製造方法及び発泡成形体に関する。更に詳しくは、本発明は、魚介類や農産物等を収容し、保管あるいは輸送する際に用いられる、高倍数で、強度に優れた発泡成形体の簡便な製造方法及び前記の製造方法より得られる発泡成形体に関する。
【背景技術】
【０００２】
発泡スチロール材等の合成樹脂からなる製品は、断熱性を備えている上に、更に、軽量で成型がしやすく、衝撃吸収性にも優れているという特性を有する。このため、従来から、これらは、野菜、果物、肉類、魚介類等を保管あるいは輸送する際に使用する容器として汎用されている。
【０００３】
また、これらは原料となる発泡性樹脂粒子を何倍の大きさに膨らませるか、いわゆる製品の倍数の大きさを変化させることによって、その性質は大きく変わる。このため、これらの製品はその倍数に従って、その用途を変えて使用されている。
【０００４】
更に、発泡性樹脂粒子を大きく膨らませれば膨らませるほど、合成樹脂材の量は少なくて済む。このため、製品を安価に製造することもできる。しかしながら、製品の倍数を大きくすればするほど、その強度は弱くなる。そこで、特許文献１には、容器の形状を変えることで引張強度を向上させた、合成樹脂からなる容器及びその製造方法が記載されている。
【先行技術文献】
【特許文献】
【０００５】
【特許文献１】特開２０１０−２７４９８０号公報
【発明の概要】
【発明が解決しようとする課題】
【０００６】
魚介類や農産物等の保管、輸送用として使用する発泡成形体は、一般的に５０〜６０倍の倍数が好適とされ、この数値内で製品化されたものが市場に出回っているが、より一層の軽量化及び使用に耐えられる強度を備えた容器の開発が求められている。
【０００７】
しかしながら、前記の観点からは、従来の発泡成形体や特許文献１に記載の発泡成形体は満足のいくものではなかった。特に、発泡成形体の倍数を上げつつ、特許文献１に記載のように形状を変更した場合、一定の強度の向上は認められるものの、軽量化と強度との両立という観点からは必ずしも満足のいくものではなかった。具体的には、強度の向上を目的として発泡成形体の形状を変更した場合、発泡成形体の形状によっては所定の方向での強度向上は図れることがあるものの、全ての方向において強度の向上を図ることができないことがあった。このような場合、発泡成形体、特に保管、輸送用の容器は、使用時の衝撃や振動に抗し切れず、破損等を起こすことがある。
【０００８】
このため、発泡成形体全体において高い強度を示すような、高倍数で、強度に優れた発泡成形体の提供が課題とされている。また、そのような発泡成形体の簡便な製造方法の提供も課題とされている。
【課題を解決するための手段】
【０００９】
かくして本発明によれば、嵩倍数の異なる少なくとも２種の予備発泡粒子の混合物を発泡成形することにより得られ、前記混合物が３０〜８０倍の第１の嵩倍数（Ｘ）を有する第１予備発泡粒子とＸ＋５〜Ｘ＋３０倍の第２の嵩倍数を有する第２予備発泡粒子とを少なくとも含むことを特徴とする発泡成形体の製造方法が提供される。
【００１０】
また、本発明によれば、前記製造方法により得ることができる発泡成形体も提供される。
【発明の効果】
【００１１】
本発明においては、使用原料として、低嵩倍数の予備発泡粒子と高嵩倍数の予備発泡粒子とを用いるため、それらの混合物から得られる発泡成形体は両者に由来する特性を最大限に引き出すことができる。
従って、本発明によれば、高倍数で、強度に優れた発泡成形体の簡便な製造方法を提供できる。
【００１２】
また、本発明によれば、発泡成形体が樹脂成分としてポリスチレン系樹脂を含む場合、ポリスチレン系樹脂は発泡性により優れるため、更により高倍数で、強度に優れた発泡成形体の簡便な製造方法を提供できる。
【００１３】
本発明によれば、高倍数で、強度に優れた発泡成形体を提供することもできる。
【００１４】
また、本発明によれば、箱形状であるような高倍数で、強度に優れた発泡成形体を提供することもできる。
【発明を実施するための形態】
【００１５】
本発明の特徴は、嵩倍数の異なる少なくとも２種の予備発泡粒子の混合物を発泡成形することにより得られ、前記混合物が３０〜８０倍の第１の嵩倍数（Ｘ）を有する第１予備発泡粒子とＸ＋５〜Ｘ＋３０倍の第２の嵩倍数を有する第２予備発泡粒子とを少なくとも含む発泡成形体の製造方法である。
【００１６】
具体的には、発泡成形体の原料として、嵩倍数の異なる少なくとも２種以上の予備発泡粒子の混合物を使用する。より具体的には、発泡成形体の原料として、３０〜８０倍の第１の嵩倍数（Ｘ）を有する第１予備発泡粒子とＸ＋５〜Ｘ＋３０倍の第２の嵩倍数を有する第２予備発泡粒子とを少なくとも含む予備発泡粒子の混合物を使用する。このため、耐衝撃性や耐熱性に優れた比較的嵩倍数の低い予備発泡粒子と、高倍数の発泡成形体を得ることができる比較的嵩倍数の高い予備発泡粒子とを少なくとも含む予備発泡粒子の混合物を使用することによって、これらの特性を維持しつつ、発泡成形体を製造できる。
【００１７】
従って、本発明によれば、高倍数で、強度に優れた発泡成形体の簡便な製造方法を提供できる。
以下、本発明の樹脂粒子の製造方法及び本発明の製造方法によって得られる発泡成形体について詳説する。
【００１８】
本発明の発泡成形体は、
（１）発泡剤を樹脂粒子に含浸させる含浸工程（発泡性樹脂粒子の製造工程）と、
（２）発泡性樹脂粒子を予備発泡させる予備発泡工程（予備発泡粒子の製造工程）と、
（３）予備発泡粒子を発泡成形する発泡成形工程（発泡成形体の製造工程）とを含む製造方法によって得ることができる。
【００１９】
＜発泡性樹脂粒子＞
本発明において、発泡性樹脂粒子とは、樹脂粒子に所定の割合で発泡剤を含浸させた加熱発泡性能を有する樹脂粒子を意味する。
【００２０】
（１）樹脂粒子
樹脂粒子を構成する樹脂成分は加熱によって発泡可能であれば特に限定されず、公知の樹脂成分を使用できる。具体的には、ポリスチレン系樹脂、ポリオレフィン系樹脂、ポリ(メタ)アクリル系樹脂、ポリフェニレンエーテル系樹脂、ポリカーボネート系樹脂、ポリエステル系樹脂（例えば、ポリ乳酸系樹脂、ＰＥＴ等）等を挙げることができる。これら樹脂成分は、単独で使用しても、混合して使用してもよい。なお、（メタ）アクリルはアクリル又はメタクリルを意味する。
【００２１】
なお、複数の樹脂成分を使用する場合、使用原料についての、単量体間の質量比率、単量体と樹脂との間の質量比率及び樹脂間の質量比率と、それらから得られる樹脂粒子、予備発泡粒子及び発泡成形体に含まれる樹脂成分の質量比率とは略同一である。
【００２２】
樹脂成分はポリスチレン系樹脂が好ましい。ポリスチレン系樹脂は高倍の発泡成形体を得ることができるからである。
【００２３】
本発明において、ポリスチレン系樹脂とは、スチレン単独重合体、又はスチレン単量体を主成分とし、スチレン単量体と共重合可能な他の単量体との共重合体を意味する。また、スチレン系単量体とは、スチレン単量体、又はスチレン単量体を主成分とし、スチレン単量体と共重合可能な他の単量体との混合物を意味する。ここでスチレン単量体を主成分とするとは、スチレン単量体が全単量体１００質量部に対して８０質量部以上を占めることを意味する。
共重合体はランダム共重合体であってよく、ブロック共重合体であってもよい。
【００２４】
また、スチレン単量体と共重合可能な他の単量体として、α−メチルスチレン、ｐ−メチルスチレン、アクリロニトリル、メタクリロニトリル、アクリル酸、メタクリル酸、アクリル酸アルキルエステル、メタクリル酸アルキルエステル、ジビニルベンゼン及びポリエチレングリコールジメタクリレートのようなビニル系単量体を挙げることができる。本発明において、アルキルとは炭素数１〜３０のアルキルを意味する。
本発明においては、より高倍の発泡成形体を得ることができるため、樹脂成分としてスチレン単独重合体が好ましい。
【００２５】
また、ポリスチレン系樹脂は樹脂成分の発泡性確保の観点から、好ましくは２０×１０4〜４０×１０4、より好ましくは２５×１０4〜３５×１０4の平均分子量を有する。なお、本発明において、平均分子量とは、ＧＰＣ（ゲルパーミエイションクロマトグラフィー）で測定される重量平均分子量を意味する。
【００２６】
樹脂粒子の製造には、公知の重合法、即ち、懸濁重合法、乳化重合法、溶液重合法、シード重合法等を適宜使用できる。また、樹脂成分を樹脂粒子とする際、公知の製造方法及び製造設備をいずれも使用できる。例えば、まず、押出機を使用して樹脂成分を溶融混錬し、押出し、次いで水中カット、ストランドカット等により造粒することによって、樹脂粒子を製造できる。
【００２７】
（２）発泡剤
発泡剤としては、公知の種々の発泡剤が使用できる。例えば、プロパン、ｎ−ブタン（ノルマルブタン）、イソブタン、ｎ−ペンタン（ノルマルペンタン）及びイソペンタンのような炭化水素を挙げることができる。これらの内、より大きな発泡性能を発泡性樹脂粒子に導入できる、ｎ−ブタン、イソブタン、ｎ−ペンタン、イソペンタンのいずれかが好ましい。発泡剤は単独で用いてもよく２種以上を用いてもよい。
【００２８】
発泡剤の含有率としては、発泡性樹脂粒子１００質量部に対して、３〜９質量部であることが好ましい。発泡剤の含有率が３質量部未満であると、発泡性樹脂粒子の発泡性が低下することがある。発泡性が低下すると、嵩倍数の高い低嵩密度の予備発泡粒子が得られ難くなることがある。一方、９質量部を超えると、予備発泡粒子中の気泡サイズが過大となり易く、成形性の低下や、得られる発泡成形体の圧縮、曲げ等の強度特性の低下が発生することがある。より好ましい発泡剤の含有率は、４〜８質量部の範囲である。
【００２９】
また、更に均一に発泡性樹脂粒子を予備発泡させ得る発泡助剤を用いてもよい。発泡助剤として、例えば、シクロヘキサン及びｄ−リモネンのような溶剤、ジイソブチルアジペート、グリセリン、ジアセチル化モノラウレート及びやし油のような可塑剤（高沸点溶剤）を挙げることができる。
【００３０】
（３）その他の原材料
本発明においては、所望の発泡成形体を得ることができる限り、樹脂粒子は他の添加剤等を含んでいてもよい。添加剤として、具体的には、表面処理剤、難燃剤、難燃助剤、被覆剤、連鎖移動剤、光安定剤、紫外線吸収剤、顔料、染料、消泡剤、増粘剤、熱安定剤、レベリング剤、滑剤、帯電防止剤、表面処理剤等が挙げられる。なお、樹脂粒子がこれらの添加剤を含む場合、樹脂粒子から得られる予備発泡粒子、発泡成形体もこれらの添加剤を含む。
【００３１】
（４）発泡性樹脂粒子の製造方法
発泡性樹脂粒子は発泡剤を樹脂粒子に含浸させることによって得ることができる。
発泡性樹脂粒子の製造方法は特に限定されず、公知の方法をいずれも用いることができる。
例えば、Ｖ型等の回転混合機であって、密閉耐圧の容器に樹脂粒子を入れて流動させ、次いで発泡剤を導入することで樹脂粒子に発泡剤を含浸させる方法や、
攪拌機付密閉耐圧容器内で樹脂粒子を水性媒体に懸濁させ、次いで発泡剤を導入し、樹脂粒子に発泡剤を含浸させる方法を挙げることができる。
【００３２】
また、発泡剤の含浸は８０〜１２０℃、１．０〜７．０時間行うことが好ましい。更に、前記含浸は所望の発泡成形体等を得ることができる限り、加圧条件下で行ってもよい。
【００３３】
＜予備発泡粒子＞
本発明において、予備発泡粒子とは、発泡性樹脂粒子を所定の嵩倍数まで加熱発泡させた樹脂粒子を意味する。
【００３４】
予備発泡粒子は、所望の嵩倍数を有する予備発泡粒子を得ることができる限り、公知の予備発泡方法を用いて製造できる。予備発泡方法の一例を挙げれば、水蒸気等の加熱媒体を用いて発泡性樹脂粒子を加熱し、所定の嵩倍数に予備発泡させることで、予備発泡粒子を得ることができる。
【００３５】
本発明においては、より容易に予備発泡を行うことができるため、９５〜１２５℃の水蒸気を用いて発泡性樹脂粒子を予備発泡させることが好ましい。また、予備発泡粒子から水分を除去するために、好ましくは室温で、１２時間以上放置してもよい。
【００３６】
本発明の発泡成形体の製造方法では、嵩倍数の異なる少なくとも２種以上の予備発泡粒子の混合物を使用する。本発明においては、このような混合物を使用することによって、高倍数で、強度に優れた発泡成形体を簡便に製造できる。
【００３７】
具体的には、前記混合物は、３０〜８０倍、好ましくは４０〜７０倍、より好ましくは５０〜６０倍の第１の嵩倍数（Ｘ）を有する第１予備発泡粒子を含む。
【００３８】
また、前記混合物は、Ｘ＋５〜Ｘ＋３０倍、好ましくはＸ＋８〜Ｘ＋２０倍、より好ましくはＸ＋８〜Ｘ＋１５倍の第２の嵩倍数を有する第２予備発泡粒子も含む。
【００３９】
更に、前記混合物は、より高倍数で、強度に優れた発泡成形体を容易に得ることができるため、第１予備発泡粒子１００質量部に対して、好ましくは１００〜３００質量部、より好ましくは１５０〜２５０質量部の割合で第２予備発泡粒子を含む。
【００４０】
他方、前記混合物は、その全体において、好ましくは４０〜７０倍、より好ましくは４５〜６５倍の嵩倍数を有する。混合物全体の嵩倍数が４０倍より低い場合、軽量化を図ることができないことがある。また、混合物全体の嵩倍数が７０倍より高い場合、高い強度を得ることができないことがある。
【００４１】
また、予備発泡粒子の平均粒子径は５．０ｍｍ以下が好ましく、４．５ｍｍ以下がより好ましい。平均粒子径が５．０ｍｍより大きいと、発泡成形機への予備発泡粒子の充填性が低下することがあり、得られる発泡成形体の強度が低下することがある。なお、本発明においては、予備発泡粒子は、それらの流動性確保の観点から、球状〜略球状（卵状）であることが好ましい。
【００４２】
予備発泡粒子の混合は、所望の物性に影響を与えない限り、公知の混合方法、混合機を使用できる。本発明においては、高い嵩倍数の予備発泡粒子を均一に混合できるため、送風機を用いて気流中で混合することが好ましい。
【００４３】
＜発泡成形体＞
本発明の発泡成形体は、上記混合物中の予備発泡粒子を熱融着させ、成形することにより得ることができる。
本発明の発泡成形体は公知の発泡成形方法を用いて製造できる。発泡成形方法の一例を挙げると、公知の発泡成形機の金型内に予備発泡粒子を充填し、再度加熱し、次いで予備発泡粒子同士を熱融着させることにより発泡成形体を得ることができる。加熱用の熱媒体として水蒸気を好適に使用することができる。
【００４４】
本発明の製造方法によって得られる発泡成形体は、好ましくは５０〜７０倍、より好ましくは５５〜６５倍の倍数を有することができる。このことは本発明の発泡成形体は高倍数を有していることを示している。
【００４５】
本発明の発泡成形体は箱形状であることが好ましい。この場合、好ましくは１４０〜３００Ｎ、より好ましくは１４０〜２００Ｎの引張強度を有することができる。
【００４６】
また、本発明の発泡成形体は好ましくは０〜２０％、より好ましくは０〜１０％の割れ率を有することができる。このことは本発明の発泡成形体は、箱形状に成形を行った場合であっても、高い強度を有していることを示している。即ち、本発明の発泡成形体はその全体において高い強度を有していることを示している。さらに、発泡成形体の肉厚は１５〜３０ｍｍの範囲で実施することが好ましく、１７〜２５ｍｍの範囲がより好ましい。肉厚が１５ｍｍ未満だと発泡成形機への予備発泡粒子の充填性が低下することがあり、得られる発泡成形体の強度が低下することがある。一方、肉厚が３０ｍｍを越えて実施しても容器の重量が重くなることがある。箱形状の寸法として一例をあげると、農産物用の場合は例えば３２０ｍｍ×５４０ｍｍ×高さ２５０ｍｍ、肉厚１９ｍｍ等の寸法の容器が、水産物用の場合は例えば３５０×５５０×高さ１５０ｍｍ、肉厚２５ｍｍ等の寸法の容器が用いられている。
【００４７】
このため、本発明の製造方法によれば、上面に開口部が設けられた合成樹脂を含む発泡成形体製の容器、特に魚介類や農産物等を収容し、保管あるいは輸送する際等に用いられる上面に開口部が設けられた容器であっても、所望の物性を損なうことなく発泡成形体を製造できる。また、容器の形状を変えず、軽量化（例えば１〜２０質量％）を図ったものでありながら、使用に耐え得る引張強度を備えた発泡成形体を製造することもできる。
【００４８】
従って、本発明によれば、高倍数で、強度に優れた発泡成形体の簡便な製造方法を提供できる。また、本発明の発泡成形体は、包装用緩衝材、建築用部材、自動車部材等として幅広く使用することができ、特に発泡体製容器として使用できる。
【実施例】
【００４９】
以下、実施例を挙げて更に説明するが、本発明はこれら実施例により限定されるものではない。実施例に記載した各種測定法及び製造条件を以下で説明する。
【００５０】
＜樹脂成分の重量平均分子量（Ｍｗ）＞
測定に使用したＧＰＣ装置は、東ソー社製ＨＬＣ−８１２１ＧＰＣ／ＨＴであり、カラムとして東ソー社製ＴＳＫｇｅｌ  ＧＭＨｈｒ−Ｈ（２０）ＨＴを用い、カラム温度を１４０℃に設定し、溶離液として１，２，４−トリクロロベンゼンを用いる。測定試料は、１．０ｍｇ／ｍｌの濃度に調整し、ＧＰＣ装置への注入量を０．３ｍｌとする。各分子量の検量線は、分子量既知のポリエチレン試料を用いて校正する。重量平均分子量（Ｍｗ）は、直鎖状ポリエチレン換算値として求める。
【００５１】
＜樹脂粒子、発泡性樹脂粒子及び予備発泡粒子の平均粒子径＞
試料の平均粒子径は、ＪＩＳ標準ふるい目開き５．６０ｍｍ、４．７５ｍｍ、４．００ｍｍ、３．３５ｍｍ、２．８０ｍｍ、２．３６ｍｍ、２．００ｍｍ、１．７０ｍｍ、１．４０ｍｍ、１．１８ｍｍ、１．００ｍｍ、０．８５ｍｍ、０．７１ｍｍ、０．６０ｍｍ、０．５０ｍｍの篩いで分級して累積重量分布曲線を求めることにより算出する。本発明において、平均粒子径とは、累積重量分布曲線における重量５０％時の粒子径を意味する。
【００５２】
＜発泡性樹脂粒子の発泡剤含有量＞
発泡性樹脂粒子を５〜２０ｍｇ精秤し、測定試料とする。この測定試料を１８０〜２００℃に保持された熱分解炉（島津製作所社製、製品名「ＰＹＲ−１Ａ」）にセットし、測定試料を密閉後、１２０秒間に亘って加熱して発泡剤成分を放出させる。この放出された発泡剤成分をガスクロマトグラフ（島津製作所社製、製品名「ＧＣ−１４Ｂ」、検出器：ＦＩＤ）を用いて下記条件にて発泡剤成分のチャートを得る。予め測定しておいた発泡剤成分の検量線に基づいて、得られたチャートから発泡性樹脂粒子中の発泡剤含有量（質量部）を算出する。
【００５３】
ガスクロマトグラフの測定条件
カラム：信和化工社製「Ｓｈｉｍａｌｉｔｅ  ６０／８０  ＮＡＷ」（φ３ｍｍ×３ｍ）カラム温度：７０℃
検出器温度：１１０℃
注入口温度：１１０℃
キャリアーガス：窒素
キャリアーガス流量：６０ｍｌ／分
【００５４】
＜予備発泡粒子の嵩倍数＞
約５ｇの予備発泡粒子の重量（ａ）を小数以下２位で秤量する。次に、最小メモリ単位が５ｃｍ3である５００ｃｍ3メスシリンダーに秤量した予備発泡粒子を入れ、これにメスシリンダーの口径よりやや小さい円形の樹脂板であって、その中心に幅約１．５ｃｍ、長さ約３０ｃｍの棒状の樹脂板が直立して固定された押圧具を当てて、予備発泡粒子の体積（ｂ）を読み取り、式（ａ）／（ｂ）により予備発泡粒子の嵩密度（ｇ／ｃｍ3）を求める。なお、嵩倍数は、嵩密度の逆数、即ち、式（ｂ）／（ａ）とする。
【００５５】
＜発泡成形体の倍数＞
発泡成形体（成形後、５０℃で４時間以上乾燥させたもの）から切り出した試験片（例７５×３００×３５ｍｍ）の重量（ａ）と体積（ｂ）をそれぞれ有効数字３桁以上になるように測定し、式（ａ）／（ｂ）により発泡成形体の密度（ｇ／ｃｍ3）を求める。なお、倍数は密度の逆数、すなわち式（ｂ）／（ａ）とする。
【００５６】
＜発泡成形体の引張強度＞
万能試験機（オリエンテック社製、製品名「テンシロン  ＵＣＴ−１０Ｔ」）に１０００Ｎのロードセルを接続し、コの字型冶具で箱の長手面を挟んで５００ｍｍ／分の速度で引張試験測定を行い、２次最大点荷重値を引張強度とする。
【００５７】
本発明においては、
（１）引張強度が１４０〜３００Ｎである場合・・・合格（○）
（２）引張強度が１４０Ｎ未満である場合・・・不合格（×）
と判定する。
【００５８】
＜発泡成形体の割れ率＞
実施例１及び比較例３で得られた箱を１０箱用意し、それぞれに水１０ｋｇを入れた。箱の長手面を引っ張って５０ｃｍ動かした時に割れた箱の個数を数え、下記式により割れ率を算出した。結果を表１に示す。
割れ率（％）＝割れた個数×１００／１０
【００５９】
本発明においては、
（１）割れ率が０〜２０％である場合・・・・・合格（○）
（２）割れ率が２０％より高い場合・・・不合格（×）
と判定する。
【００６０】
製造例１
５リットルのオートクレーブにスチレン単量体１００質量部、水１００質量部、リン酸三カルシウム０．１２５質量部、ドデシルベンゼンスルホン酸ソーダ０．００５質量部、ベンゾイルパーオキサイド０．２５質量部、ｔ−ブチルパーオキシベンゾエート０．１質量部、ジイソブチルアジペート１．０質量部を仕込み、９０℃で５時間重合させた。その後、リン酸三カルシウム０．１質量部を添加し、シクロヘキサン０．７質量部、ノルマルブタン９．０質量部を圧入して１１０℃にて５時間保った。冷却後、水を分離し、乾燥して発泡性ポリスチレン系樹脂粒子を得た。次に、得られた発泡性ポリスチレン系樹脂粒子の表面に、表面処理剤としてステアリン酸亜鉛０．１質量％、ヒドロキシステアリン酸トリグリセライド０．０８質量％を被覆し、被覆された発泡性ポリスチレン系樹脂粒子（発泡性樹脂粒子）を得た。
【００６１】
実施例１
（予備発泡）
製造例１で得られた被覆された発泡性ポリスチレン系樹脂粒子を、容量２５Ｌの予備発泡装置にて予備発泡した後に２０℃で２４時間熟成し、嵩倍数が５７倍と６５倍の予備発泡粒子（第１予備発泡粒子及び第２予備発泡粒子）を得た。
嵩倍数５７倍を得る時は、予備発泡装置への発泡性ポリスチレン系樹脂粒子の投入量を４４０ｇ、嵩倍数６５倍を得る時は発泡性ポリスチレン系樹脂粒子の投入量を３８５ｇとして予備発泡粒子を得た。
【００６２】
（予備発泡粒子の混合）
３００×３００×４００ｍｍの網籠に嵩倍数５７倍の第１予備発泡粒子４６００ｍｌ（１００質量部）と、嵩倍数が６５倍の第２予備発泡粒子１２０００ｍｌ（２３０質量部）を入れた後、同サイズの網籠を上に乗せて封をし、下方から送風機（高木鉄工所社製、製品名「電動送排風機  汎用エース型」  最大風量１３ｍ3／分）からの風を２分間当てて、網籠内で予備発泡粒子の混合物を混合した。
【００６３】
（成形）
３２０ｍｍ×５４０ｍｍ×１７０ｍｍの箱形状のキャビティを有する成形型を備えた発泡ビーズ自動成形機（積水工機製作所社製、製品名「エース１１型」）のキャビティ内に前記混合物を充填し、ゲージ圧０．０７０ＭＰａの水蒸気で１５秒間加熱成形を行った。次に、前記金型のキャビティ内の発泡成形体を１２秒間水冷した後、減圧下にて放冷して、肉厚２０ｍｍの発泡成形体を得た。
発泡成形体の割れ率は０％であった。
【００６４】
実施例２
第１予備発泡粒子を嵩倍数５５倍（予備発泡装置への樹脂粒子投入量４５５ｇ）とした以外は実施例１と同様にして発泡成形体を得た。
【００６５】
実施例３
第１予備発泡粒子を嵩倍数５０倍（予備発泡装置への樹脂粒子投入量５００ｇ）とした以外は実施例１と同様にして発泡成形体を得た。
【００６６】
実施例４
第２予備発泡粒子を嵩倍数７０倍（予備発泡装置への樹脂粒子投入量３５７ｇ）とした以外は実施例３と同様にして発泡成形体を得た。
【００６７】
比較例１
第１予備発泡粒子を嵩倍数６２倍（予備発泡装置への樹脂粒子投入量４０３ｇ）とした以外は実施例１と同様にして発泡成形体を得た。
【００６８】
比較例２
第１予備発泡粒子を嵩倍数４０倍（予備発泡装置への樹脂粒子投入量６２５ｇ）とし、第２予備発泡粒子を嵩倍数８０倍（予備発泡装置への樹脂粒子投入量３１３ｇ）とした以外は実施例１と同様にして発泡成形体を得た。
【００６９】
比較例３
第１予備発泡粒子を嵩倍数６０倍（予備発泡装置への樹脂粒子投入量４１７ｇ）とし、第２予備発泡粒子を使用しなかったこと以外は実施例１と同様にして発泡成形体を得た。
【００７０】
表１に実施例及び比較例の評価結果を記載する。
【００７１】
【表１】
2012207165.tif 000002
【００７２】
表１より、実施例については発泡成形体の倍数、引張強度及び割れ率が良好な結果を示した。他方、比較例についてはこれらが良好な結果を示さない場合があった。
【００７３】
従って、本発明によれば、高倍数で、強度に優れた発泡成形体の簡便な製造方法を提供できる。このため、本発明の発泡成形体は、包装用緩衝材、建築用部材、自動車部材等として幅広く使用することができ、特に発泡体製容器として使用できる。